(57)【要約】【課題】黒色化された溶融めっき層を有する黒色めっき鋼板であって、より短時間の水蒸気処理でめっき層の内部まで十分に黒色化された黒色めっき鋼板を提供すること。【解決手段】本発明は、溶融Ｍｇ含有Ｚｎめっき層を有する黒色めっき鋼板に関する。前記溶融Ｍｇ含有Ｚｎめっき層は、Ｍｇの含有量が０.１〜４８.０質量％であり、Ａｌの含有量が１.０質量％未満であり、前記溶融Ｍｇ含有Ｚｎめっき層は黒色酸化物を含有しており、前記溶融Ｍｇ含有Ｚｎめっき層の表面の明度は、Ｌ＊値で４０未満である。【選択図】図３
2017128752.tif 000002
【特許請求の範囲】
【請求項１】
Ｍｇの含有量が０.１〜４８.０質量％であり、Ａｌの含有量が１.０質量％未満である溶融Ｍｇ含有Ｚｎめっき層を有し、
前記溶融Ｍｇ含有Ｚｎめっき層は黒色酸化物を含有しており、
前記溶融Ｍｇ含有Ｚｎめっき層の表面の明度は、Ｌ＊値で４０未満である、
黒色めっき鋼板。
【請求項２】
前記黒色酸化物は、前記溶融Ｍｇ含有Ｚｎめっき層中に単一相で分布している、請求項１に記載の黒色めっき鋼板。
【請求項３】
前記黒色酸化物は、Ｚｎ３Ｍｇ７相、ＺｎＭｇ相、Ｚｎ３Ｍｇ２相、Ｚｎ２Ｍｇ相、Ｚｎ11Ｍｇ2相およびＺｎ相から選択される１または複数の相に由来するＺｎの酸化物または水酸化物である、請求項１または２に記載の黒色めっき鋼板。
【請求項４】
前記溶融Ｍｇ含有Ｚｎめっき層の上に無機系皮膜をさらに有する、請求項１〜３のいずれか一項に記載の黒色めっき鋼板。
【請求項５】
前記溶融Ｍｇ含有Ｚｎめっき層の上に有機系樹脂皮膜をさらに有する、請求項１〜３のいずれか一項に記載の黒色めっき鋼板。
【請求項６】
前記有機系樹脂皮膜は、Ｔｉ、Ｚｒ、Ｈｆ、Ｖ、Ｎｂ、Ｔａ、Ｗ、ＳｉおよびＡｌからなる群から選ばれる１種類または２種類以上のバルブメタルの酸化物、前記バルブメタルの酸素酸塩、前記バルブメタルの水酸化物、前記バルブメタルのリン酸塩および前記バルブメタルのフッ化物からなる群から選ばれる１種類または２種類以上の化合物を含む、請求項５に記載の黒色めっき鋼板。
【請求項７】
前記有機系樹脂皮膜は、ラミネート層または塗布層である、請求項５または６に記載の黒色めっき鋼板。
【請求項８】
前記有機系樹脂皮膜は、クリア塗膜である、請求項５〜７のいずれか一項に記載の黒色めっき鋼板。
【請求項９】
Ｍｇの含有量が０.１〜４８.０質量％であり、Ａｌの含有量が１.０質量％未満である溶融Ｍｇ含有Ｚｎめっき層を有する、溶融Ｍｇ含有Ｚｎめっき鋼板を準備し、
前記溶融Ｍｇ含有Ｚｎめっき鋼板を、酸素濃度を１３％以下に制御した密閉容器中で水蒸気に接触させる、
黒色めっき鋼板の製造方法。
【発明の詳細な説明】
【技術分野】
【０００１】
本発明は、黒色めっき鋼板およびその製造方法に関する。
【背景技術】
【０００２】
建築物の屋根材や外装材、家電製品、自動車などの分野では、意匠性などの観点から黒色の外観を有する鋼板のニーズが高まっている。鋼板の表面を黒色化する方法としては、鋼板の表面に黒色塗料を塗布して黒色塗膜を形成する方法がある。しかしながら、上記の分野では、耐食性の観点から溶融Ｚｎめっきや溶融Ａｌ含有Ｚｎめっき、溶融Ｍｇ含有Ｚｎめっき、溶融Ａｌ、Ｍｇ含有Ｚｎめっきなどのめっきを施しためっき鋼板が使用されることが多く、これらのめっき鋼板の表面は金属光沢のある銀白色の色調を有している。したがって、黒色塗料の塗布により意匠性の高い黒色外観を得るためには、塗膜を厚くして下地色を隠蔽しなければならず、塗装コストが高くなってしまう。また、このように塗膜を厚くすると、スポット溶接などの抵抗溶接を行うことができなくなってしまうという問題もある。
【０００３】
黒色塗膜を形成せずに、めっき鋼板の金属光沢および銀白色の色調を遮蔽する方法としては、めっき層そのものを黒色化する方法が提案されている（例えば、特許文献１、特許文献２参照）。
【０００４】
特許文献１には、めっき層の最表層に形成したＭｇの含有量が７〜２０質量％であるＭｇ−Ｚｎ合金層を、蒸着により鋼板上に形成し、形成された合金層を温度７０〜９５度、相対湿度５０〜９０％の高温高湿雰囲気に曝して、Ｍｇ（ＯＨ）２、ＺｎＯおよびＺｎからなる黒色のめっき層を得る方法が開示されている。
【０００５】
特許文献２には、Ｍｇを１．３〜１０．０質量％、Ａｌを１．０〜２２．０質量％含有する溶融Ｚｎめっき鋼板を密閉容器中で水蒸気と接触させて（以下、めっき層を黒色化するためにめっき層と水蒸気とを接触させる処理を、単に「水蒸気処理」ともいう。）、めっき層中にＺｎの酸化物を生成し、それによって上記めっき鋼板のめっき層を黒色化する方法が開示されている。
【先行技術文献】
【特許文献】
【０００６】
【特許文献１】特開平９−１４３６７９号公報
【特許文献２】特開２０１３−２４１６６５号公報
【発明の概要】
【発明が解決しようとする課題】
【０００７】
特許文献１に開示の方法によれば、耐候性に優れた黒色めっき鋼板を得ることができる。しかし、特許文献１に開示の方法のように蒸着により形成しためっき層は、厚みを大きくすることが難しいため、取り扱い時に生じるキズが基材鋼板に到達しやすく、黒色外観を保持しにくいという難点があった。
【０００８】
これに対し、溶融めっき法でめっき層を形成すれば、めっき層の厚みをより大きくできる。特許文献２には、溶融めっき法で形成されためっき層を水蒸気処理することにより、十分に黒色化された外観を有する溶融めっき鋼板を得ることができる。しかし、特許文献２に記載の方法では、通常、めっき層の内部まで十分に黒色化するためには長時間の水蒸気処理が必要である。近年、黒色めっき鋼板の需要が増大しており、黒色めっき鋼板の製造時間を短縮して生産性を向上させるために、水蒸気処理に必要な時間をより短縮する技術に対する要求が存在していた。
【０００９】
本発明は上記課題に鑑みてなされたものであり、黒色化された溶融めっき層を有する黒色めっき鋼板であって、より短時間の水蒸気処理でめっき層の内部まで十分に黒色化された黒色めっき鋼板、およびそのような黒色めっき鋼板の製造方法を提供することをその目的とする。
【課題を解決するための手段】
【００１０】
本発明は、以下の黒色めっき鋼板および黒色めっき鋼板の製造方法に関する。
［１］Ｍｇの含有量が０.１〜４８.０質量％であり、Ａｌの含有量が１.０質量％未満である溶融Ｍｇ含有Ｚｎめっき層を有し、前記溶融Ｍｇ含有Ｚｎめっき層は黒色酸化物を含有しており、前記溶融Ｍｇ含有Ｚｎめっき層の表面の明度は、Ｌ＊値で４０未満である、黒色めっき鋼板。
［２］前記黒色酸化物は、前記溶融Ｍｇ含有Ｚｎめっき層中に単一相で分布している、［１］に記載の黒色めっき鋼板。
［３］前記黒色酸化物は、Ｚｎ３Ｍｇ７相、ＺｎＭｇ相、Ｚｎ３Ｍｇ２相、Ｚｎ２Ｍｇ相、Ｚｎ11Ｍｇ2相およびＺｎ相から選択される１または複数の相に由来するＺｎの酸化物または水酸化物である、［１］または［２］に記載の黒色めっき鋼板。
［４］前記溶融Ｍｇ含有Ｚｎめっき層の上に無機系皮膜をさらに有する、［１］〜［３］のいずれかに記載の黒色めっき鋼板。
［５］前記溶融Ｍｇ含有Ｚｎめっき層の上に有機系樹脂皮膜をさらに有する、［１］〜［３］のいずれかに記載の黒色めっき鋼板。
［６］前記有機系樹脂皮膜は、Ｔｉ、Ｚｒ、Ｈｆ、Ｖ、Ｎｂ、Ｔａ、Ｗ、ＳｉおよびＡｌからなる群から選ばれる１種類または２種類以上のバルブメタルの酸化物、前記バルブメタルの酸素酸塩、前記バルブメタルの水酸化物、前記バルブメタルのリン酸塩および前記バルブメタルのフッ化物からなる群から選ばれる１種類または２種類以上の化合物を含む、［５］に記載の黒色めっき鋼板。
［７］前記有機系樹脂皮膜は、ラミネート層または塗布層である、［５］または［６］に記載の黒色めっき鋼板。
［８］前記有機系樹脂皮膜は、クリア塗膜である、［５］〜［７］のいずれかに記載の黒色めっき鋼板。
［９］Ｍｇの含有量が０.１〜４８.０質量％であり、Ａｌの含有量が１.０質量％未満である溶融Ｍｇ含有Ｚｎめっき層を有する、溶融Ｍｇ含有Ｚｎめっき鋼板を準備し、前記溶融Ｍｇ含有Ｚｎめっき鋼板を、酸素濃度を１３％以下に制御した密閉容器中で水蒸気に接触させる、黒色めっき鋼板の製造方法。
【発明の効果】
【００１１】
本発明によれば、より短時間の水蒸気処理で製造することができる、十分に黒色化された黒色めっき鋼板、およびそのような黒色めっき鋼板の製造方法が提供される。
【図面の簡単な説明】
【００１２】
【図１】図１は、Ｍｇ−Ｚｎ系の２成分系平衡状態図である。
【図２】図２は、Ａｌ−Ｍｇ−Ｚｎ系の３成分系平衡状態図である。
【図３】図３Ａは、水蒸気処理を行った溶融Ｍｇ含有Ｚｎめっき鋼板の断面を示す電子顕微鏡写真である。図３Ｂは、水蒸気処理を行った溶融Ａｌ、Ｍｇ含有Ｚｎめっき鋼板の断面を示す電子顕微鏡写真である。
【図４】図４Ａは、水蒸気処理前の溶融Ｍｇ含有Ｚｎめっき層の表面から調製した粉体試料の電子スピン共鳴（ＥＳＲ）測定によって得られたスペクトルである。図４Ｂは、水蒸気処理して黒色化した後の溶融Ｍｇ含有Ｚｎめっき層の表面から調製した粉体試料のＥＳＲ測定によって得られたスペクトルである。
【図５】図５は、水蒸気処理前の溶融Ｍｇ含有Ｚｎめっき層の表面から調製した粉体試料のＸ線回折（ＸＲＤ）測定によって得られたスペクトルである。
【発明を実施するための形態】
【００１３】
１．黒色めっき鋼板
本発明の黒色めっき鋼板は、基材鋼板と、溶融Ｍｇ含有Ｚｎめっき層（以下「めっき層」ともいう）とを有する。本発明の黒色めっき鋼板は、さらに、めっき層の上に無機系皮膜または有機系樹脂皮膜を有していてもよい。
【００１４】
本発明の黒色めっき鋼板は、１）めっき層中のＡｌの含有量が１．０質量％未満であること、２）めっき層中に黒色酸化物が分布していること、および３）めっき層表面の明度（Ｌａｂ色空間におけるＬ＊値）が４０未満、好ましくは３５以下であることを一つの特徴とする。めっき層表面の明度（Ｌ＊値）は、分光型色差計を用いて、ＪＩＳ Ｋ ５６００に準拠した分光反射測定法で測定される。
【００１５】
［基材鋼板］
基材鋼板の種類は、特に限定されない。たとえば、基材鋼板としては、低炭素鋼や中炭素鋼、高炭素鋼、合金鋼などからなる鋼板を使用することができる。良好なプレス成形性が必要とされる場合は、低炭素Ｔｉ添加鋼、低炭素Ｎｂ添加鋼などからなる深絞り用鋼板が基材鋼板として好ましい。また、Ｐ、Ｓｉ、Ｍｎなどを添加した高強度鋼板を用いてもよい。
【００１６】
［溶融Ｍｇ含有Ｚｎめっき層］
本発明の黒色めっき鋼板の原板としては、Ｍｇの含有量が０.１〜４８.０質量％であり、Ａｌの含有量が０質量％以上１．０質量％未満である溶融Ｍｇ含有Ｚｎめっき層を有する溶融Ｍｇ含有Ｚｎめっき鋼板が使用される。
【００１７】
本発明者らは鋭意研究の結果、Ｍｇを含有する溶融Ｚｎめっき層（以下、単に「溶融Ｍｇ含有Ｚｎめっき層」ともいう。）におけるＡｌの含有量を１．０質量％未満にすることで、より短時間の水蒸気処理でも十分に黒色化した黒色めっき鋼板が得られることを見いだした。なお、本願明細書において、黒色化が十分であるとは、たとえばめっき層の表面の明度（Ｌ＊値）が４０未満であることを意味する。本発明者らは、これは以下の理由によるものと考えている。
【００１８】
特許文献２に開示の方法で黒色化されるめっき層のように、Ａｌを１．０質量％以上含有する溶融Ａｌ、Ｍｇ含有Ｚｎめっき層の内部には、初晶Ａｌ相、Ｚｎ相およびＡｌ／Ｚｎ／Ｚｎ２Ｍｇの３元共晶組織からなる相などが生成しているが、これらの相は、水蒸気処理による黒色化の速度が互いに異なる。そのため、水蒸気処理の時間が短いと、黒色化の速度が速い相はより黒くなるが、黒色化の速度が遅い相は黒色化の程度が低いことがある。このような状態では、黒色化された部分と黒色化されていない部分とがめっき層に混在するため、めっき層全体としては十分に黒色化されないことがある。そのため、このようなめっき層では、黒色化の速度が遅い相も十分に黒色化するように、時間をかけて水蒸気処理を行う必要があった。
【００１９】
特に、本発明者らの新たな知見によれば、Ａｌをより多く含有する相ほど、黒色化の速度が遅い。そのため、めっき層が含有するＡｌの量を０質量％以上１．０質量％未満にして、Ａｌを多く含む相を生成しにくくすれば、めっき層をより短時間で十分に黒色化させることができる。
【００２０】
また、めっき層が含有するＭｇの量が０．１質量％以上４８．０質量％以下であると、水蒸気処理でめっき層に黒色酸化物が生成しやすい。本発明者らは、これは以下の理由によるものと考えている。
【００２１】
図１に示すＭｇ−Ｚｎ系の２成分系平衡状態図から明らかなように、めっき層が含有するＭｇの量が０．１質量％以上４８．０質量％以下であると、Ｚｎ３Ｍｇ７相、ＺｎＭｇ相、Ｚｎ３Ｍｇ２相、Ｚｎ２Ｍｇ相、およびＺｎ１１Ｍｇ２相などの、ＭｇおよびＺｎを含む金属間化合物の相が生成する。
【００２２】
上記金属間化合物の相が生成している溶融Ｍｇ含有Ｚｎめっき鋼板を水蒸気に接触させると、まずめっき層表面の酸化皮膜がＨ２Ｏと反応して水和酸化物に変化するとともに、この酸化物層を通過したＨ２Ｏがめっき層中の金属と反応する。このとき、めっき層が含有する元素のうち、上記金属間化合物の相に含まれるＺｎが優先的に酸化してＺｎ酸化物が生成する。時間の経過とともに、上記金属間化合物の相に含まれるＺｎの酸化はめっき層の深さ方向に進行する。一方で、酸素との反応性はＺｎよりもＭｇのほうが高いため、このようにして生成したＺｎ酸化物は、その近傍に存在するＭｇに酸素を奪われて、非化学量論組成で酸素欠乏型の酸化物（例えば、ＺｎＯ１−ｘ）に変化する。このように、上記金属間化合物の相では、非化学量論組成で酸素欠乏型の酸化物（例えば、ＺｎＯ１−ｘ）が生成しやすい。生成した酸素欠乏型の酸化物が、その欠陥準位に光をトラップすることにより、めっき層が黒色化した外観を呈することになる。
【００２３】
また、図２に示すＡｌ−Ｍｇ−Ｚｎ系の３成分系平衡状態図から明らかなように、上記ＭｇおよびＺｎを含む金属間化合物の相は、Ａｌをごく少量しか含有しない。そのため、これらの金属間化合物の相は、特許文献２に開示の方法などで黒色化されるめっき層に含まれるＡｌ／Ｚｎ／Ｚｎ２Ｍｇの３元共晶よりも黒色化速度が速い。よって、上記金属間化合物の相を有するめっき鋼板は、従来よりも短時間の水蒸気処理で十分に黒色化させることができる。なお、図２において、δで表される範囲はＺｎ３Ｍｇ７が生成する組成を、εで表される範囲はＺｎＭｇが生成する組成を、ξで表される範囲はＺｎ３Ｍｇ２が生成する組成を、ηで表される範囲はＺｎ２Ｍｇが生成する組成を、θで表される範囲はＺｎ１１Ｍｇ２が生成する組成を、それぞれ表す。
【００２４】
上記金属間化合物の相は、単独相としてめっき層内に存在してもよいし、他の相と共存してもよい。
【００２５】
基材鋼板とめっき層との密着性を向上させる観点から、めっき層は、基材鋼板とめっき層との界面におけるＡｌ−Ｆｅ合金層の成長を抑制できるＳｉを０.００５質量％〜２.０質量％の範囲で含有してもよい。Ｓｉの濃度を０.００５質量％以上とすることで、Ａｌ−Ｆｅ合金層の成長をより抑制させることができる。Ｓｉの濃度を２.０質量％以下とすることで、めっき層表面に生成するＳｉ系酸化物による黒色化の阻害が生じにくい。また、めっき層は、Ｔｉ、Ｂ、Ｔｉ−Ｂ合金、Ｔｉ含有化合物またはＢ含有化合物を含有してもよい。これらの化合物の含有量は、Ｔｉの濃度が０.００１質量％〜０.１質量％の範囲内であり、かつ、Ｂの濃度が０.０００５質量％〜０.０４５質量％の範囲内であることが好ましい。ＴｉまたはＢの含有量を上記上限値以上であれば、これらの化合物がめっき層中で析出および成長しにくい。なお、めっき層中へのＴｉ、Ｂ、Ｔｉ−Ｂ合金、Ｔｉ含有化合物またはＢ含有化合物の添加は、水蒸気処理による黒色化にほとんど影響を与えない。
【００２６】
めっき層の厚みは、特に限定されないが、３〜１００μｍの範囲内が好ましい。めっき層の厚みを３μｍ以上とすることで、取り扱い時に生じるキズが基材鋼板に到達しにくくなるため、黒色外観を保持しやすくなり、かつ、耐食性が低下しにくい。一方、めっき層の厚みを１００μｍ以下とすることで、圧縮を受けた際のめっき層と基材鋼板の延性が異なることによる、加工の際のめっき層と基材鋼板との剥離が生じにくい。ＭｇおよびＺｎを含有する合金めっき浴を用いた溶融めっき法でめっき鋼板を製造することで、めっき層の厚みを３μｍ以上にすることができる。
【００２７】
［黒色酸化物］
本発明の黒色めっき鋼板は、上記溶融Ｍｇ含有Ｚｎめっき層が黒色酸化物を含有する（図３Ａ参照）。
【００２８】
なお、本願明細書では、酸化物と水和酸化物とを総称して酸化物と称する。また、本願明細書において、めっき層中の各成分の含有量の値は、めっき層に含まれる各金属成分の質量をめっき層に含まれる全金属の質量で除したものを百分率で表したものである。すなわち、酸化物に含まれる酸素および水の質量は、めっき層中の成分として含まれない。したがって、水蒸気処理の際に金属成分の溶出が起こらない場合、水蒸気処理の前後においてめっき層中の各成分の含有量の値は変化しない。
【００２９】
黒色酸化物は、たとえば、ＺｎまたはＭｇの酸化物または水酸化物を主成分とする、酸素欠乏型の化合物であり、好ましくは、Ｚｎ３Ｍｇ７相、ＺｎＭｇ相、Ｚｎ３Ｍｇ２相、Ｚｎ２Ｍｇ相およびＺｎ11Ｍｇ2相を含む金属間化合物の相またはＺｎ相のうちいずれかまたは複数の相に由来するＺｎの酸化物または水酸化物である。
【００３０】
黒色酸化物は、図３Ａに示すようにめっき層の内部の全体に単一相で存在することが好ましい。上記単一相で分布する黒色酸化物は、たとえば上記金属間化合物の相が含有するＺｎまたはＭｇが酸化されて生成するものであり、好ましくは上記金属間化合物の相が含有するＺｎに由来するＺｎ酸化物がＭｇに酸素を奪われることによって生成する、非化学量論組成で酸素欠乏型のＺｎ酸化物（例えば、ＺｎＯ１−ｘ）である。
【００３１】
図４Ａは、水蒸気処理前の上記溶融Ｍｇ含有Ｚｎめっき層の表面から調製した粉体試料の電子スピン共鳴（ＥＳＲ）測定によって得られたスペクトルである。図４Ｂは、水蒸気処理後の黒色外観を呈する上記溶融Ｍｇ含有Ｚｎめっき層の表面から調製した粉体試料のＥＳＲ測定によって得られたスペクトルである。
【００３２】
図４Ａを参照すると、大きなピークは観察されないが、図４Ｂを参照すると、６つの大きなピークが見られる。ピークの位置から、水蒸気処理後の上記溶融Ｍｇ含有Ｚｎめっき層には、不対電子が存在することがわかる。この不対電子の存在は、欠陥を有する結晶構造が存在することを意味する。図４Ｂに示される結果から、水蒸気処理後の黒色外観を呈する上記溶融Ｍｇ含有Ｚｎめっき層は、酸素欠乏型の酸化物を含んでいることがわかる。
【００３３】
［無機系皮膜および有機系樹脂皮膜］
本発明の黒色めっき鋼板のめっき層の表面には、無機系皮膜または有機系樹脂皮膜が形成されていてもよい。無機系皮膜および有機系樹脂皮膜は、黒色めっき鋼板の耐食性や耐カジリ性（黒色外観の保持性）などを向上させる。
【００３４】
（無機系皮膜）
無機系皮膜は、バルブメタルの酸化物、バルブメタルの酸素酸塩、バルブメタルの水酸化物、バルブメタルのリン酸塩およびバルブメタルのフッ化物からなる群から選ばれる１種類または２種類以上の化合物（以下「バルブメタル化合物」ともいう）を含むものが好ましい。バルブメタル化合物を含ませることで、環境負荷を小さくしつつ、優れたバリア作用を付与することができる。バルブメタルとは、その酸化物が高い絶縁抵抗を示す金属をいう。バルブメタルとしては、Ｔｉ、Ｚｒ、Ｈｆ、Ｖ、Ｎｂ、Ｔａ、Ｗ、ＳｉおよびＡｌからなる群から選ばれる１種類または２種類以上の金属が挙げられる。バルブメタル化合物としては公知のものを用いてよい。
【００３５】
また、バルブメタルの可溶性フッ化物を無機系皮膜に含ませることで、無機系皮膜に自己修復作用を付与することができる。バルブメタルのフッ化物は、雰囲気中の水分に溶け出した後、皮膜欠陥部から露出しているめっき鋼板の表面に難溶性の酸化物または水酸化物となって再析出し、皮膜欠陥部を埋める。無機系皮膜にバルブメタルの可溶性フッ化物を含ませるには、無機系塗料にバルブメタルの可溶性フッ化物を添加してもよいし、バルブメタル化合物とは別に（ＮＨ４）Ｆなどの可溶性フッ化物を添加してもよい。
【００３６】
無機系皮膜は、さらに可溶性または難溶性の金属リン酸塩または複合リン酸塩を含んでいてもよい。可溶性のリン酸塩は、無機系皮膜から皮膜欠陥部に溶出し、めっき鋼板の金属と反応して不溶性リン酸塩となることで、バルブメタルの可溶性フッ化物による自己修復作用を補完する。また、難溶性のリン酸塩は、無機系皮膜中に分散して皮膜強度を向上させる。可溶性の金属リン酸塩または複合リン酸塩に含まれる金属の例には、アルカリ金属、アルカリ土類金属、Ｍｎが含まれる。難溶性の金属リン酸塩または複合リン酸塩に含まれる金属の例には、Ａｌ、Ｔｉ、Ｚｒ、Ｈｆ、Ｚｎが含まれる。
【００３７】
（有機系樹脂皮膜）
有機系樹脂皮膜を構成する有機樹脂は、ウレタン系樹脂、エポキシ系樹脂、オレフィン系樹脂、スチレン系樹脂、ポリエステル系樹脂、アクリル系樹脂、フッ素系樹脂、もしくはこれらの樹脂の共重合体または変性物、またはこれらの樹脂の組み合わせなどとすることができる。これらの柔軟性のある有機樹脂を用いることで、黒色めっき鋼板を成形加工する際のクラックの発生を抑制することができ、耐食性を向上させることができる。また、有機系樹脂皮膜にバルブメタル化合物を含ませる場合に、バルブメタル化合物を有機系樹脂皮膜（有機樹脂マトリックス）中に分散させることができる（後述）。
【００３８】
有機系樹脂皮膜は、潤滑剤を含むものが好ましい。潤滑剤を含ませることで、プレス加工などの加工の際、金型とめっき鋼板表面の摩擦を軽減でき、めっき鋼板表面のカジリを抑制することができる（耐カジリ性の向上）。潤滑剤の種類は、特に限定されず、公知のものから選択すればよい。潤滑剤の例には、フッ素系やポリエチレン系、スチレン系などの有機ワックス、二硫化モリブデンやタルクなどの無機潤滑剤が含まれる。
【００３９】
有機系樹脂皮膜は、無機系皮膜と同様に、前述のバルブメタル化合物を含むものが好ましい。バルブメタル化合物を含ませることで、環境負荷を小さくしつつ、優れたバリア作用を付与することができる。
【００４０】
また、有機系樹脂皮膜は、無機系皮膜と同様に、さらに可溶性または難溶性の金属リン酸塩または複合リン酸塩を含んでいてもよい。可溶性のリン酸塩は、有機系樹脂皮膜から皮膜欠陥部に溶出し、めっき鋼板の金属と反応して不溶性リン酸塩となることで、バルブメタルの可溶性フッ化物による自己修復作用を補完する。また、難溶性のリン酸塩は、有機系樹脂皮膜中に分散して皮膜強度を向上させる。
【００４１】
有機系樹脂皮膜がバルブメタル化合物やリン酸塩を含む場合、通常は、めっき鋼板と有機系樹脂皮膜との間に界面反応層が形成される。界面反応層は、有機系塗料に含まれるフッ化物またはリン酸塩とめっき鋼板に含まれる金属またはバルブメタルとの反応生成物であるフッ化亜鉛、リン酸亜鉛、ならびにバルブメタルのフッ化物およびリン酸塩などからなる緻密層である。界面反応層は、優れた環境遮蔽能を有し、雰囲気中の腐食性成分がめっき鋼板に到達することを妨げる。一方、有機系樹脂皮膜では、バルブメタルの酸化物、バルブメタルの水酸化物、バルブメタルのフッ化物、リン酸塩などの粒子が有機樹脂マトリックス中に分散している。バルブメタルの酸化物などの粒子は、有機樹脂マトリックス中に三次元的に分散しているため、有機樹脂マトリックスを浸透してきた水分などの腐食性成分を捕捉することができる。その結果、有機系樹脂皮膜は、界面反応層に到達する腐食性成分を大幅に減少することができる。これら有機系樹脂皮膜および界面反応層により、優れた防食効果が発揮される。
【００４２】
たとえば、有機系樹脂皮膜は、柔軟性に優れるウレタン系樹脂を含むウレタン系樹脂皮膜である。ウレタン系樹脂皮膜を構成するウレタン系樹脂は、たとえば、ポリオールに由来する構成単位とポリイソシアネートに由来する構成単位とを有する。
【００４３】
ウレタン系樹脂皮膜を形成した後に、黒色の色調を付与するために水蒸気処理を行う場合、上記ポリオールに由来する構成単位は、エーテル系ポリオール（エーテル結合を含むポリオール）に由来する構成単位およびエステル系ポリオール（エステル結合を含むポリオール）に由来する構成単位を所定の割合で有することが好ましい。
【００４４】
上記エステル系ポリオールに由来する構成単位の割合を所定の範囲にすることで、ウレタン系樹脂中のエステル結合が水蒸気によって加水分解されにくくなるため、耐食性をより十分に向上させることができる。一方、上記エーテル系ポリオールに由来する構成単位の割合を所定の範囲にすることで、めっき鋼板との密着性をより高め、耐食性を十分に向上させることができる。そのため、エーテル系ポリオールに由来する構成単位およびエステル系ポリオールに由来する構成単位を所定の割合で含むウレタン系樹脂によれば、めっき鋼板の耐食性を顕著に向上させうる。このようなウレタン系樹脂皮膜を形成した後に、黒色の色調を付与するために水蒸気処理を行うと（後述）、ウレタン系樹脂皮膜による耐食性の向上効果が十分に発揮され、黒色の色調を有し、かつ耐食性に優れた黒色めっき鋼板となる。
【００４５】
上記エーテル系ポリオールの種類は、特に限定されず、公知のものから適宜選択すればよい。上記エーテル系ポリオールの例には、ポリエチレングリコール、ポリプロピレングリコール、グリセリンのエチレンオキサイドまたはプロピレンオキサイド付加物のような直鎖状ポリアルキレンポリオールなどが含まれる。
【００４６】
上記エステル系ポリオールの種類も、特に限定されず、公知のものから適宜選択すればよい。たとえば、上記エステル系ポリオールとしては、二塩基酸および低分子ポリオールを反応させて得られる、分子鎖中にヒドロキシ基を有する線状ポリエステルを使用できる。二塩基酸の例には、アジピン酸、アゼライン酸、ドデカン二酸、ダイマー酸、イソフタル酸、ヘキサヒドロ無水フタル酸、テレフタル酸、ジメチルテレフタレート、イタコン酸、フマル酸、無水マレイン酸、または前記各酸のエステル類が含まれる。
【００４７】
上記エーテル系ポリオールに由来する構成単位の割合は、５〜３０質量％であることが好ましい。エーテル系ポリオールに由来する構成単位の割合を５質量％以上にすることで、エステル系ポリオールに由来する構成単位の比率が過剰に高まらないため、ウレタン系樹脂皮膜が加水分解されにくくなり、耐食性を十分に向上させることができる。一方、エーテル系ポリオールに由来する構成単位の割合を３０質量％未満にすることで、エーテル系ポリオールに由来する構成単位の比率が過剰に高まらないため、めっき鋼板との密着性が低下せず、耐食性を十分に向上させることができる。
【００４８】
上記ポリイソシアネートの種類は、特に限定されず、公知のものから適宜選択すればよい。たとえば、上記ポリイソシアネートとして、芳香族環を有するポリイソシアネート化合物を使用することができる。芳香族環を有するポリイソシアネート化合物の例には、ヘキサメチレンジイソシアネート、ｏ−、ｍ−またはｐ−フェニレンジイソシアネート、２，４−または２，６−トリレンジイソシアネート、芳香族環が水素添加された２，４−または２，６−トリレンジイソシアネート、ジフェニルメタン−４，４’−ジイソシアネート、３，３’−ジメチルー４，４’−ビフェニレンジイソシアネート、ω，ω’−ジイソシアネート−１，４−ジメチルベンゼン、ω，ω’−ジイソシアネート−１，３−ジメチルベンゼンなどが含まれる。これらは、単独で使用してもよいし、２種以上を組み合わせて使用してもよい。
【００４９】
上記のウレタン系樹脂皮膜は、多価フェノールをさらに含んでいることが好ましい。ウレタン系樹脂皮膜が多価フェノールを含む場合、めっき鋼板とウレタン系樹脂皮膜との界面に、これらを強固に密着させる多価フェノールの濃化層が形成される。したがって、ウレタン系樹脂皮膜に多価フェノールを配合することで、ウレタン系樹脂皮膜の耐食性をさらに向上させることができる。
【００５０】
多価フェノールの種類は、特に限定されず、公知のものから適宜選択すればよい。多価フェノールの例には、タンニン酸、没食子酸、ハイドロキノン、カテコール、フロログルシノールが含まれる。また、ウレタン系樹脂皮膜中の多価フェノールの配合量は、０.２〜３０質量％の範囲内が好ましい。多価フェノールの配合量が０.２質量％未満である場合、多価フェノールの効果を十分に発揮させることができない。一方、多価フェノールの配合量が３０質量％超である場合、塗料の安定性が低下するおそれがある。
【００５１】
有機系樹脂皮膜は、塗布層であってもよいし、ラミネート層であってもよい。黒色めっき鋼板の黒色外観を生かす観点からは、有機系樹脂皮膜はクリア塗膜であることが好ましい。
【００５２】
本発明の黒色めっき鋼板では、黒色の色調を付与する黒色酸化物が、めっき層の表面だけでなく内部にも存在する。したがって、本発明の黒色めっき鋼板は、めっき層の表面が削れても黒色の外観を維持することができ、黒色外観の保持性に優れている。
【００５３】
また、本発明の黒色めっき鋼板では、黒色の色調を付与する黒色酸化物が、１つの皮膜を形成することなくめっき層中に分散している。したがって、本発明の黒色めっき鋼板は、めっき層の密着性が低下することはなく、加工性に優れている。もちろん、本発明の黒色めっき鋼板は、通常の溶融Ｍｇ含有Ｚｎめっき鋼板と同様の優れた耐食性も有している。
【００５４】
また、本発明の黒色めっき鋼板は、塗膜を形成していないため、通常の溶融Ｍｇ含有Ｚｎめっき鋼板と同様にスポット溶接をすることも可能である。
【００５５】
また、本発明の黒色めっき鋼板は、めっき層が含有するＡｌの量が少ないため、より短時間でめっき層を十分に黒色化させることができる。
【００５６】
本発明の黒色めっき鋼板の製造方法は特に限定されないが、本発明の黒色めっき鋼板は例えば以下の方法により製造されうる。
【００５７】
２．黒色めっき鋼板の製造方法
本発明の黒色めっき鋼板の製造方法は、１）溶融Ｍｇ含有Ｚｎめっき鋼板を準備する第１のステップと、２）溶融Ｍｇ含有Ｚｎめっき鋼板を密閉容器中で水蒸気に接触させる第２のステップとを有する。さらに、任意のステップとして、第２のステップの前または後に３）溶融Ｍｇ含有Ｚｎめっき鋼板の表面に無機系皮膜または有機系樹脂皮膜を形成するステップを有していてもよい。
【００５８】
［第１のステップ］
第１のステップでは、前述の溶融Ｍｇ含有Ｚｎめっき鋼板を準備する。
【００５９】
溶融Ｍｇ含有Ｚｎめっき鋼板は、例えばＭｇの含有量が０.１〜４８.０質量％であり、Ａｌの含有量が１．０質量％未満であり、残部が実質的にＺｎの合金めっき浴を用いた溶融めっき法で製造されうる。このようにすることで、Ｍｇの含有量が０.１〜４８.０質量％、Ａｌの含有量が０質量％以上１．０質量％未満、残部が実質的にＺｎのめっき層を形成することができる。また、状態図を参照して、生成させたい金属間化合物が生成される組成の合金めっき浴を用意することで、単一相で分布する金属間化合物を生成することができる。合金めっき浴には、Ｓｉ、Ｔｉ、Ｂ、Ｔｉ−Ｂ合金、Ｔｉ含有化合物、Ｂ含有化合物を添加してもよい。めっきの方法は特に限定されないが、たとえば、めっき浴温を、図１から読み取れるそのめっき組成の液相線よりも４０℃以上高くし、このとき好ましくは６０℃以上は高くしないで、めっき後の冷却は空冷方式とし、めっき浴温からめっき層凝固までの平均冷却速度を５℃／秒以上５０℃／秒以下とすることができる。溶融めっき法でめっき鋼板を製造することで、めっき層の厚みを３μｍ以上にして、黒色外観を保持しやすくし、かつ、耐食性を低下しにくくすることができる。
【００６０】
［第２のステップ］
第２のステップでは、第１のステップで準備しためっき鋼板を、酸素濃度が１３％以下の密閉容器中で水蒸気に接触させて、めっき層を黒色化する。この工程により、めっき層表面の明度（Ｌ＊値）を４０未満、好ましくは３５以下にまで低下させることができる。めっき層表面の明度（Ｌ＊値）は、分光型色差計を用いて測定される。
【００６１】
密閉容器内の酸素濃度を１３％以下にすることで、めっき層の表層に灰色を呈する塩基性炭酸亜鉛の形成を抑制することができる。具体的には、水蒸気処理中の酸素濃度は、１３％以下であることが好ましい。雰囲気中の酸素濃度を下げる方法は、特に限定されない。たとえば、水蒸気の濃度（相対湿度）を上げてもよいし、容器内の空気を不活性ガスで置換してもよいし、容器内の空気を真空ポンプなどで除去してもよい。いずれの場合であっても、水蒸気処理は密閉容器内で行うことが必要である。
【００６２】
水蒸気をめっき層の表面全体に同程度に接触させ、黒色めっき層をより一様に黒色化するためには、水蒸気を吹き付けないことが好ましく、めっき層を静置した密閉容器中で水蒸気を循環させることがより好ましい。
【００６３】
（処理時間）
第１のステップで準備された溶融Ｍｇ含有Ｚｎめっき鋼板が有するめっき層は、Ａｌの含有量が少ない。そのため、従来の方法よりも短い時間で、めっき層表面の外観を明度（Ｌ＊値）が４０未満になるまで黒色化することができる。なお、明度（Ｌ＊値）が４０未満になるまで黒色化するための処理時間は、処理温度および相対湿度により異なるため、任意に定めることができる。
【００６４】
（処理温度）
水蒸気処理の雰囲気温度は、５０℃以上かつ３５０℃以下の範囲内が好ましい。水蒸気処理の雰囲気温度を５０℃以上にすることで、黒色化速度を速め、生産性をより向上させることができる。また、密閉容器の中で水を１００℃以上に加熱すると、容器内の圧力が１気圧以上となり、雰囲気中の酸素濃度を容易に下げることができるため、水蒸気処理の温度は１００℃以上であることがより好ましい。一方、水蒸気処理の温度が３５０℃超の場合、黒色化速度が非常に速くなり、制御することが困難となる。また、水蒸気処理の温度が３５０℃超の場合、処理装置を大型にする必要があり、また、昇温および降温に要する時間を含む合計処理時間も長くなってしまうため、実用的でない。したがって、雰囲気中の酸素の除去および黒色化速度の制御の観点から、水蒸気処理の温度は、１０５℃以上かつ２００℃以下の範囲内が特に好ましい。
【００６５】
容器内の圧力を大気圧以上として酸素の混入を抑制するために、不活性ガスを容器内に入れてもよい。不活性ガスの種類は、黒色化反応に無関係なものであれば特に限定されない。不活性ガスの例には、Ａｒ、Ｎ２、Ｈｅ、Ｎｅ、Ｋｒ、Ｘｅなどが含まれる。これらの中では、安価に入手可能なＡｒ、Ｎ２、Ｈｅが好ましい。また、真空ポンプなどで容器内の空気を除去してから水蒸気処理を行ってもよい。
【００６６】
（相対湿度）
水蒸気処理中の水蒸気の相対湿度は、３０％以上かつ１００％以下の範囲内が好ましく、８０％以上１００％以下の範囲がより好ましい。水蒸気の相対湿度を３０％以上にすることで、黒色化速度を速めて、生産性をより向上させることができる。水蒸気の相対湿度を８０％以上にすることで、黒色化速度をより速めて、生産性をさらに向上させることができる。
【００６７】
水蒸気処理の処理時間は、水蒸気処理の条件（温度や相対湿度、圧力など）やめっき層中のＭｇの量、必要とする明度などに応じて適宜設定されうる。
【００６８】
（事前加熱）
また、水蒸気処理を行う前にめっき鋼板を加熱してめっき層中のＺｎ２ＭｇをＺｎ１１Ｍｇ２とすれば、めっき層が黒色外観になるまでの水蒸気処理の時間を短縮することができる。このときのめっき鋼板の加熱温度は、１５０〜３５０℃の範囲内が好ましい。加熱温度が１５０℃未満の場合、事前加熱によりＺｎ２ＭｇをＺｎ１１Ｍｇ２とするまでの処理時間が長くなるため、水蒸気処理の時間を短縮するメリットが得られない。一方、加熱温度が３５０℃超の場合、短時間でＺｎ２ＭｇをＺｎ１１Ｍｇ２に変化させることができるが、さらに反応が進むとめっき層の状態変化が進行して各相が分離した耐食性に劣るめっき層となってしまうおそれがあるため、事前加熱の制御が困難である。事前加熱の処理時間は、処理温度やめっき層中のＭｇの量などに応じて適宜設定すればよい。通常は、２５０℃で２時間程度加熱すればよい。
【００６９】
水蒸気処理は、コイル状に巻かれためっき鋼板、成形加工前の平板状のめっき鋼板、成形加工や溶接などを行った後のめっき鋼板のいずれに対して行ってもよい。
【００７０】
［任意のステップ］
第２のステップの前または後に任意に行われる任意のステップでは、溶融Ｍｇ含有Ｚｎめっき鋼板の表面に無機系皮膜または有機系樹脂皮膜を形成する。
【００７１】
無機系皮膜は、公知の方法で形成されうる。たとえば、バルブメタル化合物などを含む無機系塗料を、水蒸気に接触させる前または接触させた後の溶融Ｍｇ含有Ｚｎめっき鋼板の表面に塗布し、水洗せずに乾燥させればよい。塗布方法の例には、ロールコート法、スピンコート法、スプレー法などが含まれる。無機系塗料にバルブメタル化合物を添加する場合は、無機系塗料中においてバルブメタル化合物が安定して存在できるように、キレート作用のある有機酸を無機系塗料に添加してもよい。有機酸の例には、タンニン酸、酒石酸、クエン酸、シュウ酸、マロン酸、乳酸および酢酸が含まれる。
【００７２】
有機系樹脂皮膜も、公知の方法で形成されうる。たとえば、有機系樹脂皮膜が塗布層である場合は、有機樹脂やバルブメタル化合物などを含む有機系塗料を、水蒸気に接触させる前または接触させた後の溶融Ｍｇ含有Ｚｎめっき鋼板の表面に塗布し、水洗せずに乾燥させればよい。塗布方法の例には、ロールコート法、スピンコート法、スプレー法などが含まれる。有機系塗料にバルブメタル化合物を添加する場合は、有機系塗料中においてバルブメタル化合物が安定して存在できるように、キレート作用のある有機酸を有機系塗料に添加してもよい。有機樹脂やバルブメタル化合物、フッ化物、リン酸塩などを含む有機系塗料をめっき鋼板の表面に塗布した場合、フッ素イオンやリン酸イオンなどの無機陰イオンとめっき鋼板に含まれる金属またはバルブメタルとの反応生成物からなる皮膜（界面反応層）がめっき鋼板の表面に優先的にかつ緻密に形成され、その上にバルブメタルの酸化物、バルブメタルの水酸化物、バルブメタルのフッ化物、リン酸塩などの粒子が分散した有機系樹脂皮膜が形成される。一方、有機系樹脂皮膜がラミネート層である場合は、めっき鋼板の表面にバルブメタル化合物などを含む有機樹脂フィルムを積層すればよい。
【００７３】
溶融Ｍｇ含有Ｚｎめっき鋼板を水蒸気に接触させる前に、溶融Ｍｇ含有Ｚｎめっき鋼板の表面に有機系樹脂皮膜を形成する場合、有機系樹脂皮膜は、前述のウレタン系樹脂皮膜であることが好ましい。ポリオールとして、エーテル系ポリオールおよびエステル系ポリオールを所定の割合で組み合わせて使用したウレタン系樹脂皮膜は、水蒸気処理を行っても耐食性の向上効果を維持することができる。したがって、任意のステップの後に第２のステップを行っても、黒色の色調を有し、かつ耐食性に優れた黒色めっき鋼板を製造することができる。
【００７４】
以上の手順により、めっき層を黒色化して、黒色外観の保持性および加工性に優れる黒色めっき鋼板を製造することができる。
【００７５】
本発明の製造方法は、水蒸気を用いて黒色化するため、環境に負荷をかけずに黒色めっき鋼板を製造することができる。
【００７６】
また、本発明の製造方法は、めっき層が含有するＡｌの量が少ないため、より短時間でめっき層を十分に黒色化させることができる。
【実施例】
【００７７】
以下、実施例を参照して本発明についてより詳細に説明するが、本発明はこれらの実施例により限定されない。
【００７８】
［実験例１］
（めっき鋼板の製造および測定）
板厚０.８ｍｍのＳＰＣＣを基材として、めっき層の厚みが３０μｍの溶融Ｍｇ含有Ｚｎめっき鋼板を作製した。このとき、めっき浴の組成（Ｚｎ、Ｍｇ、Ａｌ、Ｓｉ，ＴｉおよびＢの濃度）を変化させて、めっき層の組成およびめっき層の厚みがそれぞれ異なる３１種類のめっき鋼板を作製した。作製した３１種類のめっき鋼板のめっき浴の組成とめっき層の厚みを表１に示す。なお、めっき浴の組成とめっき層の組成は同一である。
【００７９】
【表１】
2017128752.tif 000003
【００８０】
（水蒸気処理および測定）
作製しためっき鋼板１枚を高温高圧湿熱処理装置（株式会社日阪製作所製）内に置き、表２または表３に示す条件でめっき層を水蒸気に接触させた。処理装置内の高温高圧湿熱処理において、溶融Ｍｇ含有Ｚｎめっき鋼板を水蒸気と接触させる条件は、次のように管理、測定した。温度は、高温高圧湿熱処理装置の中に置いた溶融Ｍｇ含有Ｚｎめっき鋼板の近傍に保護管付きの熱電対を差しこみ、その指示値を記録した。相対湿度は、湿球温度計で測定した。絶対圧力は、高温高圧湿熱処理装置の頂部に電流信号変換方式の小型圧力計を取り付け、その指示値を記録した。酸素濃度を測定するため、高温高圧湿熱処理装置と、弁およびパイプを介して連通している補助タンクを設置した。この補助タンクは、高温高圧湿熱処理装置（本体）と同様に加熱機構および冷却機構を備えている。補助タンクを本体と同じ温度に保ちつつ、弁を開けて連通パイプにより本体の雰囲気を補助タンクに分取した。その後、弁を閉め、補助タンクのみ常温まで冷却して水蒸気を凝縮させ、水蒸気を水として計量するとともに、残余のガスを分析して補助タンク内の酸素濃度を定量した。定量した酸素濃度は、計量した水量から本体での水蒸気濃度を求めて、本体での酸素濃度に換算した。
【００８１】
水蒸気処理後の各めっき鋼板（実施例１〜３４、比較例１〜６）について、めっき層表面の明度（Ｌ＊値）を、分光型色差計（有限会社東京電色製、ＴＣ−１８００）を用いて、ＪＩＳ Ｋ ５６００に準拠した分光反射測定法で測定した。測定条件を以下に示す。
光学条件：  ｄ／８°法（ダブルビーム光学系）
視野：  ２度視野
測定方法：  反射光測定
標準光：  Ｃ
表色系：  ＣＩＥＬＡＢ
測定波長：  ３８０〜７８０ｎｍ
測定波長間隔：  ５ｎｍ
分光器：  回折格子  １２００／ｍｍ
照明：  ハロゲンランプ（電圧１２Ｖ、電力５０Ｗ、定格寿命２０００時間）
測定面積：  ７．２５ｍｍφ
検出素子：  光電子増倍管（浜松ホトニクス株式会社製、Ｒ９２８）
反射率：  ０−１５０％
測定温度：  ２３℃
標準板：  白色
【００８２】
水蒸気処理後の各めっき鋼板（実施例１〜３４、比較例１〜６）について、明度（Ｌ＊値）が３５以下の場合は「◎」、３５超かつ４０未満の場合は「○」、４０以上かつ６０以下の場合は「△」、６０超の場合は「×」と評価した。
【００８３】
【表２】
2017128752.tif 000004
【００８４】
【表３】
2017128752.tif 000005
【００８５】
表２および表３に示されるように、比較例１〜５のめっき鋼板は、めっき層中に含有されるＡｌ濃度が１．０質量％以上であるため、黒色化後のめっき層の明度（Ｌ＊値）が４０未満にならなかった。これに対し、めっき層中に含有されるＡｌ濃度が１．０質量％未満である実施例１〜３４のめっき鋼板は、黒色化後のめっき層の明度（Ｌ＊値）が４０未満となった。
【００８６】
また、Ａｌ濃度が１．０質量％以上である比較例６のめっき鋼板は、Ａｌ濃度が１．０質量％未満である実施例３４のめっき鋼板よりも長時間の水蒸気処理をしなければ、めっき層の明度（Ｌ＊値）が４０未満にならなかった。
【００８７】
以上のことから、本発明の組成を有するめっき層によれば、明度（Ｌ＊値）が４０未満の黒色めっき鋼板をより短時間の水蒸気処理で製造できることがわかる。
【００８８】
［実験例２］
（電子顕微鏡写真の観察）
上記水蒸気処理後の実施例２０（めっき鋼板Ｎｏ．２０）および比較例３（めっき鋼板Ｎｏ．３０）のめっき鋼板のめっき層の断面を、電子顕微鏡で写真撮影した。
【００８９】
図３Ａは、実施例２０のめっき層の断面を示す電子顕微鏡写真である。図３Ａに示すように、この電子顕微鏡写真では、めっき層が全体的に黒色化していた。図３Ｂは、比較例３のめっき層の断面を示す電子顕微鏡写真である。図３Ｂに示すように、この電子顕微鏡写真では、黒色化した部分がめっき層に散在するのみだった。
【００９０】
（電子スピン共鳴（ＥＳＲ）測定）
水蒸気処理前のＮｏ．２０のめっき鋼板のめっき層について、以下の条件により電子スピン共鳴（ＥＳＲ）測定を行った。
装置：  日本電子株式会社製、電子スピン共鳴装置  ＪＥＳ-ＲＥ-２Ｘ
測定温度：  室温
周波数：  〜９．２ＧＨｚ
マイクロ波出力：  ２ｍＷ
中心磁場：  ３２７ｍＴおよび２５０ｍＴ
掃引幅：  それぞれ前後に７．５ｍＴ、１０ｍＴ、７５ｍＴ、２５０ｍＴ
磁場掃引時間：  ２．５分
磁場変調幅：  ０．２ｍＴ
タイムコンスタント：  １００ｍ秒
【００９１】
水蒸気処理後のＮｏ．２０のめっき鋼板（実施例２０）のめっき層についても、同じ条件でＥＳＲ測定を行った。
【００９２】
図４Ａは、上記水蒸気処理前のめっき層についてのＥＳＲ測定により得られたスペクトルである。図４Ａに示すように、このスペクトルには、大きなピークは見られなかった。そのため、このめっき層には不対電子がほとんど生じていないことがわかった。
【００９３】
図４Ｂは、上記水蒸気処理後のめっき層についてのＥＳＲ測定により得られたスペクトルである。図４Ｂに示すように、このスペクトルには、６つの大きなピークが見られた。ピークの位置から、水蒸気処理後のＺｎ２Ｍｇには、不対電子が存在することがわかった。不対電子の存在は、欠陥を有する結晶構造が存在することを意味する。そのため、この不対電子は、水蒸気処理によりＺｎ２ＭｇおよびＺｎ１１Ｍｇ２から生じた酸素欠乏型の酸化物（ＺｎＯ１−ｘ）によるものと推測された。
【００９４】
（Ｘ線回折（ＸＲＤ）測定）
実験例１において、水蒸気処理前のＮｏ．２０のめっき鋼板のめっき層を粒径１０μｍ以下に粉末化した。このようにして得られた粉末について、以下の条件によりＸ線回折（ＸＲＤ）測定を行った。
装置：  ＲＩＮＴ２５００（Ｒｉｇａｋｕ）
出力：  ４０ｋＶ−１００ｍＡ
ターゲット：  Ｃｒ
光学系：  平行ビーム方式
測定時間：  １２００秒
コリメータの直径サイズ：  ０．３ｍｍ
【００９５】
図５は、上記ＸＲＤ測定により得られたスペクトルである。図５に示すように、このスペクトルには、Ｚｎ２Ｍｇに相当する回折ピーク（図中、白抜きの丸で示す）およびＺｎ１１Ｍｇ２に相当する回折ピーク（図中、黒四角で示す）が見られた。そのため、このめっき層にはＺｎ２ＭｇおよびＺｎ１１Ｍｇ２が含まれることがわかった。
【００９６】
以上のことから、Ｚｎ２Ｍｇ相およびＺｎ１１Ｍｇ２相などの、酸素欠乏型の酸化物（ＺｎＯ１−ｘ）を発生させやすい相を有するめっき層を有するめっき鋼板を水蒸気処理すれば、めっき層を十分に黒色化して、明度（Ｌ＊値）が４０以下の黒色めっき鋼板を製造できることが推測される。
【００９７】
［実験例３］
表１に記載のめっき鋼板Ｎｏ．２に、表４に示す無機系処理液を塗布し、水洗することなく電気オーブンに入れて、到達板温が１２０℃となる条件で加熱乾燥して、めっき鋼板の表面に無機系皮膜を形成した。
【００９８】
【表４】
2017128752.tif 000006
【００９９】
無機系皮膜を形成しためっき鋼板を高温高圧湿熱処理装置内に置き、表５に示す条件でめっき層を水蒸気に接触させた。
【０１００】
水蒸気処理後の各めっき鋼板（実施例３５〜５０）について、めっき層の断面を光学顕微鏡で観察したところ、めっき層が黒色化しているのが確認された。
【０１０１】
水蒸気処理後の各めっき鋼板（実施例３５〜５０）について、めっき層表面の明度（Ｌ＊値）を、分光型色差計を用いて実施例１と同様の方法で測定した。また、水蒸気処理後の各めっき鋼板（実施例３５〜４０）について、耐食性試験も行った。耐食性試験は、ＪＩＳ Ｚ２３７１に準拠して３５℃のＮａＣｌ水溶液を試験片に６時間噴霧することで行った。噴霧後の白錆発生面積率が０％の場合は「◎」、０％超かつ５％未満の場合は「○」、５％以上かつ１０％未満の場合は「△」、１０％以上の場合は「×」と評価した。
【０１０２】
水蒸気処理後の各めっき鋼板のめっき層表面の明度、および耐食性試験の結果を表５に示す。
【０１０３】
【表５】
2017128752.tif 000007
【０１０４】
表５から、無機系皮膜を形成することで、黒色めっき鋼板の耐食性をより向上させうることがわかる。
【０１０５】
［実験例４］
表５の実施例３６の黒色めっき鋼板（Ｌ＊値：３１）に、表６に示す有機系処理液を塗布し、水洗することなく電気オーブンに入れて、到達板温が１６０℃となる条件で加熱乾燥して、黒色めっき鋼板の表面に有機系樹脂皮膜を形成した。ウレタン樹脂は、ＡＰＸ−６０１（ＤＩＣ株式会社）を使用した。エポキシ樹脂は、ＥＭ−０７１８（株式会社ＡＤＥＫＡ）を使用した。アクリル樹脂は、ＳＦＣ−５５（ＤＩＣ株式会社）を使用した。
【０１０６】
【表６】
2017128752.tif 000008
【０１０７】
有機系樹脂皮膜を形成した各めっき鋼板（実施例５１〜６６）について、耐食性試験および耐カジリ性試験を行った。耐食性試験は、ＪＩＳ Ｚ２３７１に準拠して実施例２と同様の方法で行った。耐カジリ性試験は、３０ｍｍ×２５０ｍｍの試験片に対してドロービード試験（ビード高さ：４ｍｍ、加圧力：３.０ｋＮ）を行い、試験後の摺動面を目視観察することで行った。摺動面における傷の発生面積率が０％（傷なし）の場合は「◎」、０％超かつ５％未満の場合は「○」、５％以上かつ１０％未満の場合は「△」、１０％以上の場合は「×」と評価した。
【０１０８】
各めっき鋼板の耐食性試験の結果および耐カジリ性試験の結果を表７に示す。
【０１０９】
【表７】
2017128752.tif 000009
【０１１０】
表７から、有機系樹脂皮膜を形成することで、黒色めっき鋼板の耐食性および耐カジリ性をより向上させうることがわかる。
【０１１１】
［実験例５］
表１のＮｏ.２のめっき鋼板に、表８に示す有機系処理液を塗布し、水洗することなく電気オーブンに入れて、到達板温が１６０℃となる条件で加熱乾燥して、めっき鋼板の表面に有機系樹脂皮膜（ウレタン系樹脂皮膜）を形成した。エーテル系ポリオールは、ポリプロピレングリコールを使用した。エステル系ポリオールは、アジピン酸を使用した。ポリイソシアネートは、水添トリレンジイソシアネートを使用した。
【０１１２】
【表８】
2017128752.tif 000010
【０１１３】
有機系樹脂皮膜を形成しためっき鋼板を高温高圧湿熱処理装置内に置き、表９に示す条件でめっき層を水蒸気に接触させた。
【０１１４】
水蒸気処理後の各めっき鋼板（実施例６７〜８９）について、めっき層表面の明度の測定および耐食性試験を１０時間行った。めっき層表面の明度測定および耐食性試験方法は、実施例１と同様の方法により行った。
【０１１５】
水蒸気処理後の各めっき鋼板のめっき層表面の明度および耐食性試験の結果を表９に示す。
【０１１６】
【表９】
2017128752.tif 000011
【０１１７】
本実施例では、溶融Ａｌ、Ｍｇ含有Ｚｎめっき鋼板に有機系樹脂皮膜を形成した後に、有機系樹脂皮膜を形成しためっき鋼板を水蒸気に接触させて黒色化した。この場合、有機系樹脂皮膜を形成しても耐食性を十分に向上させることができないことがある（実施例８３〜８９参照）。なお、本発明の無機系皮膜や有機系皮膜をめき層の上に形成しても、黒色化は抑制されない。これに対し、エーテル系ポリオールの割合が５〜３０％となるようにエーテル系ポリオールとエステル系ポリオールを組み合わせてウレタン系樹脂皮膜を形成した実施例６７〜８２の黒色めっき鋼板は、耐食性が十分に向上していた。また、ウレタン系樹脂皮膜に多価フェノールを添加することで、バルブメタル化合物またはリン酸塩を添加した場合よりも、さらに耐食性を向上させうることがわかる（実施例７７、８２参照）。
【産業上の利用可能性】
【０１１８】
本発明の黒色めっき鋼板は、意匠性、黒色外観の保持性および加工性に優れているため、例えば建築物の屋根材や外装材、家電製品、自動車などに使用されるめっき鋼板として有用である。
【図１】
2017128752.tif 000012
【図２】
2017128752.tif 000013
【図３】
2017128752.tif 000014
【図４】
2017128752.tif 000015
【図５】
2017128752.tif 000016